(57)【要約】  電子写真感光体（１）は、導電性基体（２）と、感光層（３）とを備える。感光層（３）は、電荷発生剤と、下記一般式（１）で表される化合物とを含有する。一般式（１）中、Ｒ1及びＲ2は、各々独立に、置換基を有してもよい炭素原子数６以上１４以下のアリール基と炭素原子数２以上２０以下のアルコキシカルボニル基との少なくとも１つを有してもよい炭素原子数１以上２０以下のアルキル基、炭素原子数１以上２０以下のアルキル基を有してもよい炭素原子数６以上１４以下のアリール基、炭素原子数３以上１０以下のシクロアルキル基、又は炭素原子数１以上６以下のアルコキシ基を表す。【化１】2017169174.tif 000030
2017169174.tif 000002
【特許請求の範囲】
【請求項１】
導電性基体と、感光層とを備える電子写真感光体であって、
前記感光層は、電荷発生剤と、下記一般式（１）で表される化合物とを含有する、電子写真感光体。
【化１】
2017169174.tif 000023
（前記一般式（１）中、
Ｒ1及びＲ2は、各々独立に、置換基を有してもよい炭素原子数６以上１４以下のアリール基と炭素原子数２以上２０以下のアルコキシカルボニル基との少なくとも１つを有してもよい炭素原子数１以上２０以下のアルキル基、炭素原子数１以上２０以下のアルキル基を有してもよい炭素原子数６以上１４以下のアリール基、炭素原子数３以上１０以下のシクロアルキル基、又は炭素原子数１以上６以下のアルコキシ基を表す。）
【請求項２】
前記一般式（１）中、
Ｒ1及びＲ2は、各々独立に、前記置換基を有する炭素原子数６以上１４以下のアリール基と炭素原子数２以上６以下のアルコキシカルボニル基との少なくとも１つを有する炭素原子数１以上５以下のアルキル基、又は炭素原子数６以上２０以下のアルキル基を表し、
前記置換基が炭素原子数１以上５以下のアルキル基である、請求項１に記載の電子写真感光体。
【請求項３】
前記一般式（１）中、Ｒ1及びＲ2は、互いに同一である、請求項１に記載の電子写真感光体。
【請求項４】
前記一般式（１）中、Ｒ1及びＲ2は、互いに同一であって、炭素原子数２以上６以下のアルコキシカルボニル基を１つ有する炭素原子数１以上５以下のアルキル基、又は炭素原子数６以上２０以下のアルキル基を表す、請求項１に記載の電子写真感光体。
【請求項５】
前記一般式（１）で表される化合物は、下記化学式（１−１）、（１−２）、（１−３）又は（１−４）で表される化合物である、請求項１に記載の電子写真感光体。
【化２】
2017169174.tif 000024
【化３】
2017169174.tif 000025
【化４】
2017169174.tif 000026
【化５】
2017169174.tif 000027
【請求項６】
前記感光層は、単層である、請求項１に記載の電子写真感光体。
【請求項７】
前記電荷発生剤は、Ｘ型無金属フタロシアニン又はＹ型チタニルフタロシアニンを含む、請求項１に記載の電子写真感光体。
【請求項８】
前記感光層は、正孔輸送剤を更に含有し、
前記正孔輸送剤は、下記化学式（Ｈ−１）で表される化合物を含む、請求項１に記載の電子写真感光体。
【化６】
2017169174.tif 000028
【請求項９】
前記感光層は、バインダー樹脂を更に含有し、
前記バインダー樹脂は、下記化学式（ｒ−１）で表される繰り返し単位を有するポリカーボネート樹脂を含む、請求項１に記載の電子写真感光体。
【化７】
2017169174.tif 000029
【発明の詳細な説明】
【技術分野】
【０００１】
本発明は、電子写真感光体に関する。
【背景技術】
【０００２】
電子写真感光体は、電子写真方式の画像形成装置に用いられる。電子写真感光体は、感光層を備える。電子写真感光体としては、例えば、積層型電子写真感光体又は単層型電子写真感光体が用いられる。積層型電子写真感光体は、感光層として、電荷発生の機能を有する電荷発生層と、電荷輸送の機能を有する電荷輸送層とを備える。単層型電子写真感光体は、感光層として、電荷発生の機能と電荷輸送の機能とを有する単層型感光層を備える。【０００３】
特許文献１に記載の電子写真感光体は、感光層を備える。感光層は、例えば、化学式（Ｅ−１）で表される化合物を含有する。【０００４】
【化１】
2017169174.tif 000003
【先行技術文献】
【特許文献】
【０００５】
【特許文献１】特開２００５−１５４４４４号公報
【発明の概要】
【発明が解決しようとする課題】
【０００６】
しかし、特許文献１に記載の電子写真感光体では、電気特性が十分ではなかった。【０００７】
本発明は、上記課題に鑑みてなされたものであり、その目的は、電気特性に優れる電子写真感光体を提供することである。
【課題を解決するための手段】
【０００８】
本発明の電子写真感光体は、導電性基体と、感光層とを備える。前記感光層は、電荷発生剤と、下記一般式（１）で表される化合物とを含有する。【０００９】
【化２】
2017169174.tif 000004
【００１０】
前記一般式（１）中、Ｒ1及びＲ2は、各々独立に、置換基を有してもよい炭素原子数６以上１４以下のアリール基と炭素原子数２以上２０以下のアルコキシカルボニル基との少なくとも１つを有してもよい炭素原子数１以上２０以下のアルキル基、炭素原子数１以上２０以下のアルキル基を有してもよい炭素原子数６以上１４以下のアリール基、炭素原子数３以上１０以下のシクロアルキル基、又は炭素原子数１以上６以下のアルコキシ基を表す。
【発明の効果】
【００１１】
本発明の電子写真感光体は、電気特性に優れる。
【図面の簡単な説明】
【００１２】
【図１Ａ】本発明の実施形態に係る電子写真感光体の一例を示す概略断面図である。
【図１Ｂ】本発明の実施形態に係る電子写真感光体の一例を示す概略断面図である。
【図１Ｃ】本発明の実施形態に係る電子写真感光体の一例を示す概略断面図である。
【図２Ａ】本発明の実施形態に係る電子写真感光体の別の例を示す概略断面図である。
【図２Ｂ】本発明の実施形態に係る電子写真感光体の別の例を示す概略断面図である。
【図２Ｃ】本発明の実施形態に係る電子写真感光体の別の例を示す概略断面図である。
【発明を実施するための形態】
【００１３】
以下、本発明の実施形態について詳細に説明する。本発明は、以下の実施形態に何ら限定されない。本発明は、本発明の目的の範囲内で、適宜変更を加えて実施できる。なお、説明が重複する箇所については、適宜説明を省略する場合があるが、発明の要旨は限定されない。
【００１４】
以下、化合物名の後に「系」を付けて、化合物及びその誘導体を包括的に総称する場合がある。また、化合物名の後に「系」を付けて重合体名を表す場合には、重合体の繰返し単位が化合物又はその誘導体に由来することを意味する。一般式及び化学式中の「ＣＨ3（ＣＨ2）5−」はｎ−ヘキシル基を示し、「ＣＨ3（ＣＨ2）7−」はｎ−オクチル基を示す。
【００１５】
以下、ハロゲン原子、炭素原子数１以上２０以下のアルキル基、炭素原子数６以上２０以下のアルキル基、炭素原子数１以上５以下のアルキル基、炭素原子数１以上１９以下のアルコキシ基、炭素原子数１以上６以下のアルコキシ基、炭素原子数６以上１４以下のアリール基、炭素原子数３以上１０以下のシクロアルキル基、炭素原子数２以上２０以下のアルコキシカルボニル基、及び炭素原子数２以上６以下のアルコキシカルボニル基は、何ら規定していなければ、各々次の意味である。
【００１６】
ハロゲン原子としては、例えば、フッ素原子、塩素原子、又は臭素原子が挙げられる。
【００１７】
炭素原子数１以上２０以下のアルキル基は、直鎖状又は分枝鎖状で非置換である。炭素原子数１以上２０以下のアルキル基としては、例えば、メチル基、エチル基、ｎ−プロピル基、イソプロピル基、ｎ−ブチル基、ｓ−ブチル基、ｔｅｒｔ−ブチル基、ペンチル基、イソペンチル基、ネオペンチル基、ｎ−ヘキシル基、ｎ−へプチル基、ｎ−オクチル基、２−エチルヘキシル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、２−ヘキシルデシル基、ｎ−へプタデシル基、ｎ−オクタデシル基、ｎ−ノナデシル基、又はｎ−イコシル基が挙げられる。
【００１８】
炭素原子数６以上２０以下のアルキル基は、直鎖状又は分枝鎖状で非置換である。炭素原子数６以上２０以下のアルキル基としては、例えば、ｎ−ヘキシル基、ｎ−へプチル基、ｎ−オクチル基、２−エチルヘキシル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、２−ヘキシルデシル基、ｎ−へプタデシル基、ｎ−オクタデシル基、ｎ−ノナデシル基、又はｎ−イコシル基が挙げられる。
【００１９】
炭素原子数１以上５以下のアルキル基は、直鎖状又は分枝鎖状で非置換である。炭素原子数１以上５以下のアルキル基としては、例えば、メチル基、エチル基、ｎ−プロピル基、イソプロピル基、ｎ−ブチル基、ｓ−ブチル基、ｔｅｒｔ−ブチル基、ペンチル基、又はイソペンチル基が挙げられる。
【００２０】
炭素原子数１以上１９以下のアルコキシ基は、直鎖状又は分岐状で非置換である。炭素原子数１以上１９以下のアルコキシ基としては、例えば、メトキシ基、エトキシ基、ｎ−プロポキシ基、イソプロポキシ基、ｎ−ブトキシ基、ｓ−ブトキシ基、ｔｅｒｔ−ブトキシ基、ペンチルオキシ基、イソペンチルオキシ基、ネオペンチルオキシ基、ヘキシルオキシ基、へプチルオキシ基、オクチルオキシ基、ノニルオキシ基、デシルオキシ基、ウンデシルオキシ基、ドデシルオキシ基、トリデシルオキシ基、テトラデシルオキシ基、ペンタデシルオキシ基、ヘキサデシルオキシ基、へプタデシルオキシ基、オクタデシルオキシ基、又はノナデシルオキシ基が挙げられる。
【００２１】
炭素原子数１以上６以下のアルコキシ基は、直鎖状又は分枝鎖状で非置換のである。炭素原子数１以上６以下のアルコキシ基としては、例えば、メトキシ基、エトキシ基、ｎ−プロポキシ基、イソプロポキシ基、ｎ−ブトキシ基、ｓ−ブトキシ基、ｔｅｒｔ−ブトキシ基、ペンチルオキシ基、イソペンチルオキシ基、ネオペンチルオキシ基、又はヘキシルオキシ基が挙げられる。
【００２２】
炭素原子数６以上１４以下のアリール基は、非置換である。炭素原子数６以上１４以下のアリール基としては、例えば、炭素原子数６以上１４以下の非置換の芳香族単環炭化水素基、炭素原子数６以上１４以下の非置換の芳香族縮合二環炭化水素基、又は炭素原子数６以上１４以下の非置換の芳香族縮合三環炭化水素基である。炭素原子数６以上１４以下のアリール基としては、例えば、フェニル基、ナフチル基、アントリル基又はフェナントリル基が挙げられる。
【００２３】
炭素原子数３以上１０以下のシクロアルキル基は、非置換である。炭素原子数３以上１０以下のシクロアルキル基としては、例えば、シクロプロピル基、シクロブチル基、シクロペンチル基、シクロヘキシル基、シクロへプチル基、シクロオクチル基、シクロノニル基、又はシクロデシル基が挙げられる。
【００２４】
炭素原子数２以上２０以下のアルコキシカルボニル基は、直鎖状又は分枝鎖状で非置換である。炭素原子数２以上２０以下のアルコキシカルボニル基は、炭素原子数１以上１９以下のアルコキシ基と、カルボニル基とが結合したエステル基である。炭素原子数２以上２０以下のアルコキシカルボニル基としては、例えば、メトキシカルボニル基、エトキシカルボニル基、プロポキシカルボニル基、ブトキシカルボニル基、ペンチルオキシカルボニル基、ヘキシルオキシカルボニル基、へプチルオキシカルボニル基、オクチルオキシカルボニル基、ノニルオキシカルボニル基、デシルオキシカルボニル基、ウンデシルオキシカルボニル基、ドデシルオキシカルボニル基、トリデシルオキシカルボニル基、テトラデシルオキシカルボニル基、ペンタデシルオキシカルボニル基、ヘキサデシルオキシカルボニル基、へプタデシルオキシカルボニル基、オクタデシルオキシカルボニル基、又はノナデシルオキシカルボニル基が挙げられる。
【００２５】
炭素原子数２以上６以下のアルコキシカルボニル基は、直鎖状又は分枝鎖状で非置換である。炭素原子数２以上６以下のアルコキシカルボニル基は、炭素原子数１以上５以下のアルコキシ基と、カルボニル基とが結合したエステル基である。炭素原子数２以上６以下のアルコキシカルボニル基としては、例えば、メトキシカルボニル基、エトキシカルボニル基、プロポキシカルボニル基、ブトキシカルボニル基、又はペンチルオキシカルボニル基が挙げられる。
【００２６】
本発明の実施形態に係る電子写真感光体（以下、感光体と記載することがある）は、導電性基体と感光層とを備える。感光層は、電荷発生剤と、一般式（１）で表される化合物（以下、ジイミド化合物（１）と記載することがある）を含有する。
【００２７】
本実施形態に係る感光体は、電気特性に優れる。その理由は以下のように推測される。ジイミド化合物（１）は、ジベンゾフルオレノン部分とイミド部分とが結合した平面構造を有する。このようにジイミド化合物（１）が比較的大きなπ共役系を有するため、キャリア（電子）の受容性及び輸送性に優れる傾向にある。また、ジイミド化合物（１）は、２つのイミド部分にＲ1及びＲ2が置換した構造を有する。このため、ジイミド化合物（１）は、感光層を形成するための溶媒への溶解性、及び感光層中での分散性に優れる傾向にある。よって、本実施形態に係る感光体は、電気特性に優れると考えられる。
【００２８】
＜１．積層型感光体＞
本実施形態に係る感光体は、積層型感光体であってもよく、単層型感光体であってもよい。以下、図１Ａ〜図１Ｃを参照して、感光体が積層型感光体である場合の感光体の構造について説明する。図１Ａ〜図１Ｃは、本発明の実施形態に係る感光体の一例である積層型感光体を示す概略断面図である。
【００２９】
図１Ａに示すように、感光体１としての積層型感光体は、導電性基体２と感光層３とを備える。感光層３は、電荷発生層３ａと電荷輸送層３ｂとを備える。積層型感光体の耐摩耗性を向上させるためには、図１Ａに示すように、導電性基体２上に電荷発生層３ａが設けられ、電荷発生層３ａ上に電荷輸送層３ｂが設けられることが好ましい。
【００３０】
図１Ｂに示すように、感光体１としての積層型感光体では、導電性基体２上に電荷輸送層３ｂが設けられ、電荷輸送層３ｂ上に電荷発生層３ａが設けられてもよい。
【００３１】
図１Ｃに示すように、感光体１としての積層型感光体は、導電性基体２と感光層３と中間層（下引き層）４とを備えていてもよい。中間層４は、導電性基体２と感光層３との間に備えられる。また、感光層３上には、保護層５（図２Ｃ参照）が設けられていてもよい。
【００３２】
電荷発生層３ａ及び電荷輸送層３ｂの厚さは、それぞれの層としての機能を十分に発現できる限り、特に限定されない。電荷発生層３ａの厚さは、０．０１μｍ以上５μｍ以下であることが好ましく、０．１μｍ以上３μｍ以下であることがより好ましい。電荷輸送層３ｂの厚さは、２μｍ以上１００μｍ以下であることが好ましく、５μｍ以上５０μｍ以下であることがより好ましい。
【００３３】
感光層３のうちの電荷発生層３ａは、電荷発生剤を含有する。電荷発生層３ａは、電荷発生層用バインダー樹脂（以下、ベース樹脂と記載することがある）を含有してもよい。電荷発生層３ａは、必要に応じて、添加剤を含有してもよい。
【００３４】
電荷輸送層３ｂは、電子アクセプター化合物としてジイミド化合物（１）を含有する。電荷輸送層３ｂは、正孔輸送剤又はバインダー樹脂を含有してもよい。電荷輸送層３ｂは、必要に応じて、添加剤を含有してもよい。以上、図１Ａ〜図１Ｃを参照して、感光体１が積層型感光体である場合の感光体１の構造について説明した。
【００３５】
＜２．単層型感光体＞
以下、図２Ａ〜図２Ｃを参照して、感光体１が単層型感光体である場合の感光体１の構造について説明する。図２Ａ〜図２Ｃは、本実施形態に係る感光体１の別の例である単層型感光体を示す概略断面図である。
【００３６】
図２Ａに示すように、感光体１としての単層型感光体は、導電性基体２と感光層３とを備える。感光体１としての単層型感光体には、単層（一層）の感光層３が備えられる。以下、単層の感光層３を、単層型感光層３ｃと記載することがある。
【００３７】
図２Ｂに示すように、感光体１としての単層型感光体は、導電性基体２と、単層型感光層３ｃと、中間層（下引き層）４とを備えてもよい。中間層４は、導電性基体２と単層型感光層３ｃとの間に設けられる。また、図２Ｃに示すように、単層型感光層３ｃ上に保護層５が設けられてもよい。
【００３８】
単層型感光層３ｃの厚さは、単層型感光層としての機能を十分に発現できる限り、特に限定されない。単層型感光層３ｃの厚さは、５μｍ以上１００μｍ以下であることが好ましく、１０μｍ以上５０μｍ以下であることがより好ましい。
【００３９】
感光層３としての単層型感光層３ｃは、電荷発生剤と、電子輸送剤としてジイミド化合物（１）とを含有する。単層型感光層３ｃは、正孔輸送剤、及びバインダー樹脂のうちの一以上を更に含有してもよい。単層型感光層３ｃは、必要に応じて、添加剤を含有してもよい。つまり、感光体１が単層型感光体である場合、電荷発生剤と、電子輸送剤と、必要に応じて添加される成分（例えば、正孔輸送剤、バインダー樹脂、又は添加剤）とは、一層の感光層３（単層型感光層３ｃ）に含有される。以上、図２Ａ〜図２Ｃを参照して、感光体１が単層型感光体である場合の感光体１の構造について説明した。
【００４０】
次に、積層型感光体及び単層型感光体の要素について説明する。
【００４１】
＜３．導電性基体＞
導電性基体は、感光体の導電性基体として用いることができる限り、特に限定されない。導電性基体は、少なくとも表面部が導電性を有する材料で形成されていればよい。導電性基体の一例としては、導電性を有する材料で形成される導電性基体が挙げられる。導電性基体の別の例としては、導電性を有する材料で被覆される導電性基体が挙げられる。導電性を有する材料としては、例えば、アルミニウム、鉄、銅、錫、白金、銀、バナジウム、モリブデン、クロム、カドミウム、チタン、ニッケル、パラジウム、又はインジウムが挙げられる。これらの導電性を有する材料を単独で用いてもよいし、２種以上を組み合わせて用いてもよい。２種以上の組合せとしては、例えば、合金（より具体的には、アルミニウム合金、ステンレス鋼又は真鍮等）が挙げられる。これらの導電性を有する材料の中でも、感光層から導電性基体への電荷の移動が良好であることから、アルミニウム又はアルミニウム合金が好ましい。
【００４２】
導電性基体の形状は、画像形成装置の構造に合わせて適宜選択される。導電性基体の形状としては、例えば、シート状又はドラム状が挙げられる。また、導電性基体の厚さは、導電性基体の形状に応じて適宜選択される。
【００４３】
＜４．ジイミド化合物＞
感光層は、ジイミド化合物（１）を含有する。感光体が積層型感光体である場合、電荷輸送層は、電子アクセプター化合物としてジイミド化合物（１）を含有する。感光体が単層型感光体である場合、単層型感光層は、電子輸送剤としてジイミド化合物（１）を含有する。感光層はジイミド化合物（１）が含有すると、感光体の電気特性を向上させることができる。ジイミド化合物（１）は、一般式（１）で表される。
【００４４】
【化３】
2017169174.tif 000005
【００４５】
一般式（１）中、Ｒ1及びＲ2は、各々独立に、置換基を有してもよい炭素原子数６以上１４以下のアリール基と炭素原子数２以上２０以下のアルコキシカルボニル基との少なくとも１つを有してもよい炭素原子数１以上２０以下のアルキル基、炭素原子数１以上２０以下のアルキル基を有してもよい炭素原子数６以上１４以下のアリール基、炭素原子数３以上１０以下のシクロアルキル基、又は炭素原子数１以上６以下のアルコキシ基を表す。
【００４６】
一般式（１）中、Ｒ1及びＲ2で表される炭素原子数１以上２０以下のアルキル基は、炭素原子数６以上１４以下のアリール基と炭素原子数２以上２０以下のアルコキシカルボニル基との少なくとも１つを有してもよい。このような炭素原子数１以上２０以下のアルキル基としては、例えば、置換基を有してもよい炭素原子数６以上１４以下のアリール基と炭素原子数２以上２０以下のアルコキシカルボニル基との少なくとも１つを有する炭素原子数１以上５以下のアルキル基、又は炭素原子数６以上２０以下のアルキル基が好ましい。置換基を有してもよい炭素原子数６以上１４以下のアリール基を有する炭素原子数１以上５以下のアルキル基としては、炭素原子数１以上５以下のアルキル基を有してもよいフェニル基を有する炭素原子数１以上５以下のアルキル基が好ましく、炭素原子数１以上５以下のアルキル基を有するフェニル基を有する炭素原子数１以上５以下のアルキル基がより好ましく、メチルベンジル基が更に好ましい。炭素原子数２以上２０以下のアルコキシカルボニル基を有する炭素原子数１以上５以下のアルキル基としては、例えば、炭素原子数２以上６以下のアルコキシカルボニル基を有する炭素原子数１以上５以下のアルキル基が挙げられ、１−エトキシカルボニル−３−メチルブチル基、又は１，３−ジエトキシカルボニルプロピル基が好ましい。炭素原子数６以上２０以下のアルキル基としては、例えば、２−ヘキシルデシル基が挙げられる。このようにジイミド部分の置換基（Ｎ−置換基）Ｒ1及びＲ2が無置換の長鎖アルキル基（より具体的には、炭素原子数６以上２０以下のアルキル基等）、又は極性の置換基（より具体的には、アルコキシカルボニル基等）若しくはアリール基を有するアルキル基（より具体的には、炭素原子数１以上５以下のアルキル基等）であると、ジイミド化合物（１）の感光層を形成するための溶剤への溶解性、及び感光層中でのジイミド化合物（１）の分散性が更に向上する傾向にある。このため、このようなアルキル基を有するジイミド化合物（１）は、比較的大きなπ共役系を有しつつも、感光層を形成するための溶剤への溶解性及び感光層中での分散性に優れる傾向にある。このため、感光層がジイミド化合物（１）を含有すると、感光体の電気特性が優れるとともに、感光体での結晶化を抑制し易い。
【００４７】
一般式（１）中、Ｒ1及びＲ2は、各々独立に、置換基を有する炭素原子数６以上１４以下のアリール基と炭素原子数２以上６以下のアルコキシカルボニル基との少なくとも１つを有する炭素原子数１以上５以下のアルキル基、又は炭素原子数６以上２０以下のアルキル基を表すことが好ましい。置換基は炭素原子数１以上５以下のアルキル基であることが好ましく、メチル基がより好ましい。
【００４８】
一般式（１）中、Ｒ1及びＲ2は、各々独立に、炭素原子数１以上５以下のアルキル基を有する炭素原子数６以上１４以下のアリール基を有する炭素原子数１以上５以下のアルキル基；炭素原子数２以上６以下のアルコキシカルボニル基を有する炭素原子数１以上５以下のアルキル基；又は炭素原子数６以上２０以下のアルキル基を表すことが好ましい。一般式（１）中、Ｒ1及びＲ2は、各々独立に、炭素原子数１以上５以下のアルキル基を有するフェニル基（好ましくはメチルフェニル基）を有する炭素原子数１以上５以下のアルキル基；炭素原子数２以上６以下のアルコキシカルボニル基を有する炭素原子数１以上５以下のアルキル基；又は炭素原子数６以上２０以下のアルキル基を表すことがより好ましい。
【００４９】
一般式（１）中、Ｒ1及びＲ2は、互いに同一であることが好ましい。一般式（１）中、Ｒ1及びＲ2は、互いに同一であって、炭素原子数２以上６以下のアルコキシカルボニル基を１つ有する炭素原子数１以上５以下のアルキル基、又は炭素原子数６以上２０以下のアルキル基を表すことが更に好ましい。
【００５０】
ジイミド化合物（１）の具体例としては、化学式（１−１）〜（１−４）で表される化合物（以下、ジイミド化合物（１−１）〜（１−４）と記載することがある）が挙げられる。
【００５１】
【化４】
2017169174.tif 000006
【００５２】
【化５】
2017169174.tif 000007
【００５３】
【化６】
2017169174.tif 000008
【００５４】
【化７】
2017169174.tif 000009
【００５５】
ジイミド化合物（１）は、例えば、反応式（Ｒ−１）で表す反応（以下、反応（Ｒ−１）と記載することがある）に従って又はこれに準ずる方法によって製造される。これらの反応以外に、必要に応じて適宜な工程が含まれてもよい。
【００５６】
反応（Ｒ−１）において、Ｒは、一般式（１）中のＲ1及びＲ2が互いに同一である場合のＲ1及びＲ2と同義である。Ｘはハロゲン原子を表し、臭素原子が好ましい。
【００５７】
【化８】
2017169174.tif 000010
【００５８】
反応（Ｒ−１）では、１当量の一般式（Ａ）で表されるフルオレノン誘導体（以下、フルオレノン誘導体（Ａ）と記載することがある）と１当量の一般式（Ｂ）で表されるＮ−置換マレイミド誘導体（以下、Ｎ−置換マレイミド誘導体（Ｂ）と記載することがある）とを還元剤の存在下及び溶媒中で反応させて、１当量のジイミド化合物（１）を得る。反応（Ｒ−１）では、１モルのフルオレノン誘導体（Ａ）に対して、１モル以上２．５モル以下のＮ−置換マレイミド誘導体（Ｂ）を添加することが好ましい。１モルのフルオレノン誘導体（Ａ）に対して１モル以上のＮ−置換マレイミド誘導体（Ｂ）を添加すると、ジイミド化合物（１）の収率を向上させ易い。一方、１モルのフルオレノン誘導体（Ａ）に対して２．５モル以下のＮ置換マレイミド誘導体（Ｂ）を添加すると、反応後に未反応のＮ−置換マレイミド誘導体（Ｂ）が残留し難く、ジイミド化合物（１）の精製が容易となる。反応（Ｒ−１）の反応温度は５０℃以上１５０℃以下であることが好ましい。反応（Ｒ−１）の反応時間は１０時間以上３０時間以下であることが好ましい。反応（Ｒ−１）は、溶媒中で行われてもよい。溶媒としては、例えば、ジメチルホルムアミド（ＤＭＦ）、ジメチルスルホキシド（ＤＭＳＯ）、又はジメチルアセトアミドが挙げられる。還元剤としては、例えば、ヨウ化カリウム、又はヨウ化ナトリウムが挙げられる。反応（Ｒ−１）は、不活性ガス（例えば、アルゴンガス）雰囲気下で進行することが好ましい。
【００５９】
感光体が積層型感光体である場合、ジイミド化合物（１）の含有量は、電荷輸送層に含有されるバインダー樹脂１００質量部に対して、１０質量部以上２００質量部以下であることが好ましく、２０質量部以上１００質量部以下であることがより好ましい。
【００６０】
感光体が単層型感光体である場合、ジイミド化合物（１）の含有量は、単層型感光層に含有されるバインダー樹脂１００質量部に対して、１０質量部以上２００質量部以下であることが好ましく、１０質量部以上１００質量部以下であることがより好ましく、１０質量部以上７５質量部以下であることが特に好ましい。
【００６１】
電荷輸送層がジイミド化合物（１）を含有する場合、電荷輸送層はジイミド化合物（１）に加えて、更に別の電子アクセプター化合物を含有してもよい。単層型感光層がジイミド化合物（１）に加えて、更に別の電子輸送剤を含有してもよい。別の電子アクセプター化合物及び電子輸送剤としては、例えば、キノン系化合物、ジイミド系化合物（ジイミド化合物（１）以外の他のジイミド系化合物）、ヒドラゾン系化合物、マロノニトリル系化合物、チオピラン系化合物、トリニトロチオキサントン系化合物、３，４，５，７−テトラニトロ−９−フルオレノン系化合物、ジニトロアントラセン系化合物、ジニトロアクリジン系化合物、テトラシアノエチレン、２，４，８−トリニトロチオキサントン、ジニトロベンゼン、ジニトロアクリジン、無水コハク酸、無水マレイン酸、又はジブロモ無水マレイン酸が挙げられる。キノン系化合物としては、例えば、ジフェノキノン系化合物、アゾキノン系化合物、アントラキノン系化合物、ナフトキノン系化合物、ニトロアントラキノン系化合物、又はジニトロアントラキノン系化合物が挙げられる。これらの電子輸送剤は、１種を単独で使用してもよく、２種以上を組み合わせて使用してもよい。
【００６２】
＜５．正孔輸送剤＞
感光体が積層型感光体である場合、電荷発生層は、正孔輸送剤を含有してもよい。感光体が単層型感光体である場合、単層型感光層は、正孔輸送剤を含有してもよい。正孔輸送剤としては、例えば、含窒素環式化合物又は縮合多環式化合物を使用することができる。含窒素環式化合物及び縮合多環式化合物としては、例えば、ジアミン誘導体（より具体的には、Ｎ，Ｎ，Ｎ’，Ｎ’−テトラフェニルフェニレンジアミン誘導体、Ｎ，Ｎ，Ｎ’，Ｎ’−テトラフェニルナフチレンジアミン誘導体、又はＮ，Ｎ，Ｎ’，Ｎ’−テトラフェニルフェナントリレンジアミン誘導体等）、オキサジアゾール系化合物（より具体的には、２，５−ジ（４−メチルアミノフェニル）−１，３，４−オキサジアゾール等）、スチリル化合物（より具体的には、９−（４−ジエチルアミノスチリル）アントラセン等）、カルバゾール化合物（より具体的には、ポリビニルカルバゾール等）、有機ポリシラン化合物、ピラゾリン系化合物（より具体的には、１−フェニル−３−（ｐ−ジメチルアミノフェニル）ピラゾリン等）、ヒドラゾン系化合物、インドール系化合物、オキサゾール系化合物、イソオキサゾール系化合物、チアゾール系化合物、チアジアゾール系化合物、イミダゾール系化合物、ピラゾール系化合物、又はトリアゾール系化合物が挙げられる。これらの正孔輸送剤は、１種を単独で使用してもよく、２種以上を組み合わせて使用してもよい。これらの正孔輸送剤のうち、化学式（Ｈ−１）で表される化合物（以下、化合物（Ｈ−１）と記載することがある）が好ましい。
【００６３】
【化９】
2017169174.tif 000011
【００６４】
感光体が積層型感光体である場合、正孔輸送剤の含有量は、電荷輸送層に含有されるバインダー樹脂１００質量部に対して、１０質量部以上２００質量部以下であることが好ましく、２０質量部以上１００質量部以下であることがより好ましい。
【００６５】
感光体が単層型感光体である場合、正孔輸送剤の含有量は、単層型感光層に含有されるバインダー樹脂１００質量部に対して、１０質量部以上２００質量部以下であることが好ましく、１０質量部以上１００質量部以下であることがより好ましく、１０質量部以上７５質量部以下であることが特に好ましい。
【００６６】
＜６．電荷発生剤＞
感光体が積層型感光体である場合、電荷発生層は、電荷発生剤を含有してもよい。感光体が単層型感光体である場合、単層型感光層は、電荷発生剤を含有してもよい。
【００６７】
電荷発生剤は、感光体用の電荷発生剤である限り、特に限定されない。電荷発生剤としては、例えば、フタロシアニン系顔料、ペリレン系顔料、ビスアゾ顔料、トリスアゾ顔料、ジチオケトピロロピロール顔料、無金属ナフタロシアニン顔料、金属ナフタロシアニン顔料、スクアライン顔料、インジゴ顔料、アズレニウム顔料、シアニン顔料、無機光導電材料（例えば、セレン、セレン−テルル、セレン−ヒ素、硫化カドミウム又はアモルファスシリコン）の粉末、ピリリウム顔料、アンサンスロン系顔料、トリフェニルメタン系顔料、スレン系顔料、トルイジン系顔料、ピラゾリン系顔料又はキナクリドン系顔料が挙げられる。電荷発生剤は、１種を単独で用いてもよいし、２種以上を組み合わせて用いてもよい。
【００６８】
フタロシアニン系顔料としては、例えば、化学式（Ｃ−１）で表される無金属フタロシアニン（以下、化合物（Ｃ−１）と記載することがある）又は金属フタロシアニンが挙げられる。金属フタロシアニンとしては、例えば、化学式（Ｃ−２）で表されるチタニルフタロシアニン（以下、化合物（Ｃ−２）と記載することがある）、ヒドロキシガリウムフタロシアニン又はクロロガリウムフタロシアニンが挙げられる。フタロシアニン系顔料は、結晶であってもよく、非結晶であってもよい。フタロシアニン系顔料の結晶形状（例えば、α型、β型、Ｙ型、Ｖ型又はＩＩ型）については特に限定されず、種々の結晶形状を有するフタロシアニン系顔料が使用される。
【００６９】
【化１０】
2017169174.tif 000012
【００７０】
【化１１】
2017169174.tif 000013
【００７１】
無金属フタロシアニンの結晶としては、例えば、無金属フタロシアニンのＸ型結晶（以下、Ｘ型無金属フタロシアニンと記載することがある）が挙げられる。チタニルフタロシアニンの結晶としては、例えば、チタニルフタロシアニンのα型、β型又はＹ型結晶（以下、α型、β型又はＹ型チタニルフタロシアニンと記載することがある）が挙げられる。ヒドロキシガリウムフタロシアニンの結晶としては、ヒドロキシガリウムフタロシアニンのＶ型結晶が挙げられる。クロロガリウムフタロシアニンの結晶としては、クロロガリウムフタロシアニンのＩＩ型結晶が挙げられる。
【００７２】
例えば、デジタル光学式の画像形成装置（例えば、半導体レーザーのような光源を使用した、レーザービームプリンター又はファクシミリ）には、７００ｎｍ以上の波長領域に感度を有する感光体を用いることが好ましい。７００ｎｍ以上の波長領域で高い量子収率を有することから、電荷発生剤としては、フタロシアニン系顔料が好ましく、無金属フタロシアニン又はチタニルフタロシアニンがより好ましい。感光層にジイミド化合物（１）を含有する場合、感光体の電気特性を特に向上させるためには、電荷発生剤としては、Ｘ型無金属フタロシアニン又はＹ型チタニルフタロシアニンが更に好ましい。
【００７３】
Ｙ型チタニルフタロシアニンは、ＣｕＫα特性Ｘ線回折スペクトルにおいて、例えば、ブラッグ角（２θ±０．２°）の２７．２°に主ピークを有する。ＣｕＫα特性Ｘ線回折スペクトルにおける主ピークとは、ブラッグ角（２θ±０．２°）が３°以上４０°以下である範囲において、１番目又は２番目に大きな強度を有するピークである。
【００７４】
（ＣｕＫα特性Ｘ線回折スペクトルの測定方法）
ＣｕＫα特性Ｘ線回折スペクトルの測定方法の一例について説明する。試料（チタニルフタロシアニン）をＸ線回折装置（例えば、株式会社リガク製「ＲＩＮＴ（登録商標）１１００」）のサンプルホルダーに充填して、Ｘ線管球Ｃｕ、管電圧４０ｋＶ、管電流３０ｍＡ、かつＣｕＫα特性Ｘ線の波長１．５４２Åの条件で、Ｘ線回折スペクトルを測定する。測定範囲（２θ）は、例えば３°以上４０°以下（スタート角３°、ストップ角４０°）であり、走査速度は、例えば１０°／分である。
【００７５】
短波長レーザー光源を用いた画像形成装置に適用される感光体には、電荷発生剤として、アンサンスロン系顔料が好適に用いられる。短波長レーザー光の波長は、例えば、３５０ｎｍ以上５５０ｎｍ以下である。
【００７６】
感光体が積層型感光体である場合、電荷発生剤の含有量は、電荷発生層に含有されるベース樹脂１００質量部に対して、５質量部以上１０００質量部以下であることが好ましく、３０質量部以上５００質量部以下であることがより好ましい。
【００７７】
感光体が単層型感光体である場合、電荷発生剤の含有量は、単層型感光層に含有されるバインダー樹脂１００質量部に対して、０．１質量部以上５０質量部以下であることが好ましく、０．５質量部以上３０質量部以下であることがより好ましく、０．５質量部以上４．５質量部以下であることが特に好ましい。
【００７８】
＜７．バインダー樹脂＞
感光体が積層型感光体である場合、電荷輸送層は、バインダー樹脂を含有してもよい。感光体が単層型感光体である場合、単層型感光層は、バインダー樹脂を含有してもよい。
【００７９】
バインダー樹脂としては、例えば、熱可塑性樹脂、熱硬化性樹脂又は光硬化性樹脂が挙げられる。熱可塑性樹脂としては、例えば、ポリカーボネート樹脂、ポリアリレート樹脂、スチレン−ブタジエン樹脂、スチレン−アクリロニトリル樹脂、スチレン−マレイン酸樹脂、アクリル酸系樹脂、スチレン−アクリル酸系樹脂、ポリエチレン樹脂、エチレン−酢酸ビニル樹脂、塩素化ポリエチレン樹脂、ポリ塩化ビニル樹脂、ポリプロピレン樹脂、アイオノマー樹脂、塩化ビニル−酢酸ビニル樹脂、アルキド樹脂、ポリアミド樹脂、ウレタン樹脂、ポリスルホン樹脂、ジアリルフタレート樹脂、ケトン樹脂、ポリビニルブチラール樹脂、ポリエステル樹脂又はポリエーテル樹脂が挙げられる。熱硬化性樹脂としては、例えば、シリコーン樹脂、エポキシ樹脂、フェノール樹脂、尿素樹脂又はメラミン樹脂が挙げられる。光硬化性樹脂としては、例えば、エポキシ−アクリル酸系樹脂（より具体的には、エポキシ化合物のアクリル酸誘導体付加物等）又はウレタン−アクリル酸系樹脂（より具体的には、ウレタン化合物のアクリル酸誘導体付加物等）が挙げられる。これらのバインダー樹脂は、１種を単独で使用してもよく、２種以上を組み合わせて使用してもよい。
【００８０】
これらの樹脂の中では、加工性、機械的特性、光学的特性及び耐摩耗性のバランスに優れた単層型感光層及び電荷輸送層が得られることから、ポリカーボネート樹脂が好ましい。ポリカーボネート樹脂の例としては、ビスフェノールＺ型ポリカーボネート樹脂、ビスフェノールＺＣ型ポリカーボネート樹脂、ビスフェノールＣ型ポリカーボネート樹脂又はビスフェノールＡ型ポリカーボネート樹脂が挙げられる。ビスフェノールＺ型ポリカーボネート樹脂は、例えば、下記化学式（ｒ−１）で表される繰り返し単位を有するポリカーボネート樹脂（以下、Ｚ型ポリカーボネート樹脂（ｒ−１）と記載することがある）である。
【００８１】
【化１２】
2017169174.tif 000014
【００８２】
バインダー樹脂の粘度平均分子量は、４０，０００以上であることが好ましく、４０，０００以上５２，５００以下であることがより好ましい。バインダー樹脂の粘度平均分子量が４０，０００以上であると、感光体の耐摩耗性を向上させ易い。バインダー樹脂の粘度平均分子量が５２，５００以下であると、感光層の形成時にバインダー樹脂が溶剤に溶解し易くなり、電荷輸送層用塗布液又は単層型感光層用塗布液の粘度が高くなり過ぎない。その結果、電荷輸送層又は単層型感光層を形成し易くなる。
【００８３】
＜８．ベース樹脂＞
感光体が積層型感光体である場合、電荷発生層はベース樹脂を含有してもよい。ベース樹脂は、感光体に適用できるベース樹脂である限り、特に制限されない。ベース樹脂としては、熱可塑性樹脂、熱硬化性樹脂又は光硬化性樹脂が挙げられる。熱可塑性樹脂としては、例えば、スチレン−ブタジエン樹脂、スチレン−アクリロニトリル樹脂、スチレン−マレイン酸樹脂、スチレン−アクリル酸系樹脂、アクリル酸系樹脂、ポリエチレン樹脂、エチレン−酢酸ビニル樹脂、塩素化ポリエチレン樹脂、ポリ塩化ビニル樹脂、ポリプロピレン樹脂、アイオノマー、塩化ビニル−酢酸ビニル樹脂、アルキド樹脂、ポリアミド樹脂、ウレタン樹脂、ポリカーボネート樹脂、ポリアリレート樹脂、ポリスルホン樹脂、ジアリルフタレート樹脂、ケトン樹脂、ポリビニルブチラール樹脂、ポリエーテル樹脂又はポリエステル樹脂が挙げられる。熱硬化性樹脂としては、例えば、シリコーン樹脂、エポキシ樹脂、フェノール樹脂、尿素樹脂、メラミン樹脂又はその他架橋性の熱硬化性樹脂が挙げられる。光硬化性樹脂としては、例えば、エポキシ−アクリル酸系樹脂（より具体的には、エポキシ化合物のアクリル酸誘導体付加物等）又はウレタン−アクリル酸系樹脂（より具体的には、ウレタン化合物のアクリル酸誘導体付加物等）が挙げられる。ベース樹脂は１種を単独で使用してもよいし、２種以上を組み合わせて使用してもよい。
【００８４】
電荷発生層に含有されるベース樹脂は、電荷輸送層に含有されるバインダー樹脂とは異なることが好ましい。電荷輸送層用塗布液の溶剤に電荷発生層を、溶解させないためである。ここで、積層型感光体の製造では、導電性基体上に電荷発生層を形成し、電荷発生層上に電荷輸送層を形成することが一般的である。電荷輸送層を形成する際に、電荷発生層上に、電荷輸送層用塗布液を塗布するからである。
【００８５】
＜９．添加剤＞
感光体の感光層（電荷発生層、電荷輸送層又は単層型感光層）は、必要に応じて、各種の添加剤を含有してもよい。添加剤としては、例えば、劣化防止剤（例えば、酸化防止剤、ラジカル捕捉剤、消光剤又は紫外線吸収剤）、軟化剤、表面改質剤、増量剤、増粘剤、分散安定剤、ワックス、ドナー、界面活性剤、可塑剤、増感剤又はレベリング剤が挙げられる。酸化防止剤としては、例えば、ヒンダードフェノール（例えば、ジ（ｔｅｒｔ−ブチル）ｐ−クレゾール）、ヒンダードアミン、パラフェニレンジアミン、アリールアルカン、ハイドロキノン、スピロクロマン、スピロインダノン若しくはこれらの誘導体、有機硫黄化合物又は有機燐化合物が挙げられる。
【００８６】
＜１０．中間層＞
中間層（下引き層）は、例えば、無機粒子及び中間層に用いられる樹脂（中間層用樹脂）を含有する。中間層が存在することにより、リーク発生を抑制し得る程度の絶縁状態を維持しつつ、感光体を露光した時に発生する電流の流れを円滑にして、抵抗の上昇が抑えられると考えられる。
【００８７】
無機粒子としては、例えば、金属（より具体的には、アルミニウム、鉄又は銅等）の粒子、金属酸化物（より具体的には、酸化チタン、アルミナ、酸化ジルコニウム、酸化スズ、又は酸化亜鉛等）の粒子、又は非金属酸化物（より具体的には、シリカ等）の粒子が挙げられる。これらの無機粒子は、１種を単独で用いてもよいし、２種以上を併用してもよい。
【００８８】
中間層用樹脂としては、中間層を形成する樹脂として用いることができる限り、特に限定されない。中間層は、各種の添加剤を含有してもよい。添加剤は、感光層の添加剤と同様である。
【００８９】
＜１１．感光体の製造方法＞
感光体が積層型感光体である場合、積層型感光体は、例えば、以下のように製造される。まず、電荷発生層用塗布液及び電荷輸送層用塗布液を調製する。電荷発生層用塗布液を導電性基体上に塗布し、乾燥することによって、電荷発生層を形成する。続いて、電荷輸送層用塗布液を電荷発生層上に塗布し、乾燥することによって、電荷輸送層を形成する。これにより、積層型感光体が製造される。
【００９０】
電荷発生剤及び必要に応じて添加される成分（例えば、ベース樹脂及び各種の添加剤）を、溶剤に溶解又は分散させることにより、電荷発生層用塗布液は調製される。電子アクセプター化合物としてのジイミド化合物（１）及び必要に応じて添加される成分（例えば、バインダー樹脂、正孔輸送剤及び各種添加剤）を、溶剤に溶解又は分散させることにより、電荷輸送層用塗布液は調製される。
【００９１】
次に、感光体が単層型感光体である場合、単層型感光体は、例えば、以下のように製造される。単層型感光体は、単層型感光層用塗布液を導電性基体上に塗布し、乾燥することによって製造される。単層型感光層用塗布液は、電子輸送剤としてのジイミド化合物（１）及び必要に応じて添加される成分（例えば、電荷発生剤、正孔輸送剤、バインダー樹脂及び各種添加剤）を、溶剤に溶解又は分散させることにより製造される。
【００９２】
電荷発生層用塗布液、電荷輸送層用塗布液又は単層型感光層用塗布液（以下、塗布液と記載することがある）に含有される溶剤は、塗布液に含まれる各成分を溶解又は分散できる限り、特に限定されない。溶剤の例としては、アルコール類（例えば、メタノール、エタノール、イソプロパノール又はブタノール）、脂肪族炭化水素（例えば、ｎ−ヘキサン、オクタン又はシクロヘキサン）、芳香族炭化水素（例えば、ベンゼン、トルエン又はキシレン）、ハロゲン化炭化水素（例えば、ジクロロメタン、ジクロロエタン、四塩化炭素又はクロロベンゼン）、エーテル類（例えば、ジメチルエーテル、ジエチルエーテル、テトラヒドロフラン、エチレングリコールジメチルエーテル、ジエチレングリコールジメチルエーテル又はプロピレングリコールモノメチルエーテル）、ケトン類（例えば、アセトン、メチルエチルケトン又はシクロヘキサノン）、エステル類（例えば、酢酸エチル又は酢酸メチル）、ジメチルホルムアルデヒド、ジメチルホルムアミド又はジメチルスルホキシドが挙げられる。これらの溶剤は、１種単独で又は２種以上を組み合わせて用いられる。感光体の製造時の作業性を向上させるためには、溶剤として非ハロゲン溶剤（ハロゲン化炭化水素以外の溶剤）を用いることが好ましい。
【００９３】
塗布液は、各成分を混合し、溶剤に分散することにより調製される。混合又は分散には、例えば、ビーズミル、ロールミル、ボールミル、アトライター、ペイントシェーカー又は超音波分散機を用いることができる。
【００９４】
塗布液は、各成分の分散性を向上させるために、例えば、界面活性剤を含有してもよい。
【００９５】
塗布液を塗布する方法としては、塗布液を導電性基体上に均一に塗布できる方法である限り、特に限定されない。塗布方法としては、例えば、ディップコート法、スプレーコート法、スピンコート法又はバーコート法が挙げられる。
【００９６】
塗布液を乾燥する方法としては、塗布液中の溶剤を蒸発させ得る限り、特に限定されない。例えば、高温乾燥機又は減圧乾燥機を用いて、熱処理（熱風乾燥）する方法が挙げられる。熱処理条件は、例えば、４０℃以上１５０℃以下の温度、かつ３分間以上１２０分間以下の時間である。
【００９７】
なお、感光体の製造方法は、必要に応じて、中間層を形成する工程及び保護層を形成する工程の一方又は両方を更に含んでもよい。中間層を形成する工程及び保護層を形成する工程では、公知の方法が適宜選択される。
【００９８】
以上、本実施形態に係る感光体について説明した。本実施形態の感光体によれば、電気特性に優れる。
【実施例】
【００９９】
以下、実施例を用いて本発明を更に具体的に説明する。しかし、本発明は実施例の範囲に何ら限定されない。【０１００】
＜１．感光体の材料＞
単層型感光体の単層型感光層を形成するための材料として、以下の正孔輸送剤、電荷発生剤、電子輸送剤及びバインダー樹脂を準備した。【０１０１】
＜１−１．電子輸送剤＞
電子輸送剤として、ジイミド化合物（１−１）〜（１−４）を、それぞれ以下の方法で製造した。【０１０２】
＜１−１−１．ジイミド化合物（１−１）の製造＞
反応（Ｒ−２）に従って、ジイミド化合物（１−１）を製造した。【０１０３】
【化１３】
2017169174.tif 000015
【０１０４】
反応（Ｒ−２）では、フルオレノン誘導体（１Ａ）とＮ−置換マレイミド誘導体（１Ｂ）とを反応させて、ジイミド化合物（１−１）を得た。詳しくは、容量２００ｍＬのフラスコに、フルオレノン誘導体（１Ａ）０．８７ｇ（１．０ミリモル）と、Ｎ−置換マレイミド誘導体（１Ｂ）０．８０ｇ（２．５ミリモル）と、ヨウ化ナトリウム１．５ｇ（１０ミリモル）と、乾燥させたジメチルアセトアミド２０ｍＬとを投入した。フラスコ内をアルゴンガスで置換した。フラスコ内容物を、８０℃で２０時間攪拌した後、室温まで冷却した。フラスコ内容物にイオン交換水を加え、有機層を抽出した。有機層を減圧留去し、残渣を得た。得られた残渣を、展開溶媒としてクロロホルムを用いて、シリカゲルクロマトグラフィーにより精製した。これにより、ジイミド化合物（１−１）を得た。ジイミド化合物（１−１）の収量は、０．５２ｇ（収率：６０モル％）であった。【０１０５】
＜１−１−２．ジイミド化合物（１−２）〜（１−４）の製造＞
以下の点を変更した以外は、ジイミド化合物（１−１）の製造と同様の方法で、ジイミド化合物（１−２）〜（１−４）をそれぞれ製造した。なお、ジイミド化合物（１−２）〜（１−４）の製造において使用される各原料は、ジイミド化合物（１−１）の製造において対応する原料のモル数と同じモル数で添加した。【０１０６】
表１に、反応（Ｒ−２）におけるフルオレノン誘導体（Ａ）、Ｎ−置換マレイミド誘導体（Ｂ）及びジイミド化合物（１）を示す。ここで、フルオレノン誘導体（Ａ）、及びＮ−置換マレイミド誘導体（Ｂ）は、反応（Ｒ−２）における反応物質（Ｒｅａｃｔａｎｔ）である。反応（Ｒ−２）で使用されたフルオレノン誘導体（１Ａ）及びＮ−置換マレイミド誘導体（１Ｂ）をそれぞれ表１に記載のフルオレノン誘導体（Ａ）及びＮ−置換マレイミド誘導体（Ｂ）に変更した。その結果、ジイミド化合物（１−２）〜（１−４）が得られた。表１にジイミド化合物（１）の収量及び収率を示す。【０１０７】
表１中、Ｎ−置換マレイミド誘導体の欄「種類」の２Ｂ、３Ｂ、及び４Ｂは、それぞれＮ−置換マレイミド誘導体（２Ｂ）、（３Ｂ）、及び（４Ｂ）を示す。Ｎ−置換マレイミド誘導体（２Ｂ）〜（４Ｂ）は、それぞれ下記化学式（２Ｂ）〜（４Ｂ）で表される。【０１０８】
【表１】
2017169174.tif 000016
【０１０９】
【化１４】
2017169174.tif 000017
【０１１０】
【化１５】
2017169174.tif 000018
【０１１１】
【化１６】
2017169174.tif 000019
【０１１２】
次に、プロトン核磁気共鳴分光計（日本分光株式会社、３００ＭＨｚ）を用いて、製造したジイミド化合物（１−１）〜（１−４）の1Ｈ−ＮＭＲスペクトルを測定した。溶媒としてＣＤＣｌ3を用いた。内部標準試料としてテトラメチルシラン（ＴＭＳ）を用いた。これらのうち、ジイミド化合物（１−１）を代表例として挙げる。以下に、ジイミド化合物（１−１）の化学シフト値を示す。
ジイミド化合物（１−１）：1Ｈ−ＮＭＲ（３００ＭＨｚ，ＣＤＣｌ3）：δ＝８．４５（ｓ，  ２Ｈ），  ８．３７（ｓ，  ４Ｈ），  ８．３６（ｓ，  ２Ｈ），  ３．６０（ｄ，  ４Ｈ），  １．８１−１．８８（ｍ，  ２Ｈ），  １．２１−１．３５（ｍ，  ４８Ｈ），  ０．８０−０．８４（ｍ，  １２Ｈ）．【０１１３】
1Ｈ−ＮＭＲスペクトル及び化学シフト値より、ジイミド化合物（１−１）が得られたことを確認した。他のジイミド化合物（１−２）〜（１−４）も同様にして、1Ｈ−ＮＭＲスペクトル及び化学シフト値よりそれぞれジイミド化合物（１−２）〜（１−４）が得られていることを確認した。【０１１４】
＜１−１−３．化合物（Ｅ−１）の準備＞
電子輸送剤として、化学式（Ｅ−１）で表される化合物（以下、化合物（Ｅ−１）と記載することがある）を準備した。【０１１５】
【化１７】
2017169174.tif 000020
【０１１６】
＜１−２．正孔輸送剤＞
正孔輸送剤として、既に説明した化合物（Ｈ−１）を準備した。【０１１７】
【化１８】
2017169174.tif 000021
【０１１８】
＜１−３．電荷発生剤＞
電荷発生剤として、既に説明した化合物（Ｃ−１）〜（Ｃ−２）を準備した。化合物（Ｃ−１）は、化学式（Ｃ−１）で表される無金属フタロシアニン（Ｘ型無金属フタロシアニン）であった。また、化合物（Ｃ−１）の結晶構造はＸ型であった。【０１１９】
化合物（Ｃ−２）は、化学式（Ｃ−２）で表されるチタニルフタロシアニン（Ｙ型チタニルフタロシアニン）であった。また、化合物（Ｃ−２）の結晶構造はＹ型であった。【０１２０】
＜１−４．バインダー樹脂＞
バインダー樹脂として、既に説明したＺ型ポリカーボネート樹脂（ｒ−１）（帝人株式会社製「パンライト（登録商標）ＴＳ−２０５０」、粘度平均分子量５０，０００）を準備した。【０１２１】
＜２．単層型感光体の製造＞
感光層を形成するための材料を用いて、単層型感光体（Ａ−１）〜（Ａ−８）及び単層型感光体（Ｂ−１）〜（Ｂ−２）を製造した。【０１２２】
＜２−１．単層型感光体（Ａ−１）の製造＞
電荷発生剤としての化合物（Ｃ−１）５質量部、正孔輸送剤としての化合物（Ｈ−１）８０質量部、電子輸送剤としてのジイミド化合物（１−１）４０質量部、バインダー樹脂としてのＺ型ポリカーボネート樹脂（ｒ−１）１００質量部及び溶剤としてのテトラヒドロフラン８００質量部を容器内に投入した。容器の内容物を、ボールミルを用いて５０時間混合して、溶剤に材料を分散させた。これにより、単層型感光層用塗布液を得た。単層型感光層用塗布液を、導電性基体としてのアルミニウム製のドラム状支持体（直径３０ｍｍ、全長２３８．５ｍｍ）上に、ディップコート法を用いて塗布した。塗布した単層型感光層用塗布液を、１００℃で３０分間熱風乾燥させた。これにより、導電性基体上に、単層型感光層（膜厚３０μｍ）を形成した。その結果、単層型感光体（Ａ−１）が得られた。【０１２３】
＜２−２．単層型感光体（Ａ−２）〜（Ａ−８）及び単層型感光体（Ｂ−１）〜（Ｂ−２）の製造＞
以下の点を変更した以外は、単層型感光体（Ａ−１）の製造と同様の方法で、単層型感光体（Ａ−２）〜（Ａ−８）及び単層型感光体（Ｂ−１）〜（Ｂ−２）を各々製造した。単層型感光体（Ａ−１）の製造に用いた電荷発生剤としての化合物（Ｃ−１）を、表２に示す種類の電荷発生剤に変更した。単層型感光体（Ａ−１）の製造に用いた電子輸送剤としてのジイミド化合物（１−１）を、表２に示す種類の電子輸送剤に変更した。なお、表２に感光体（Ａ−１）〜（Ａ−８）及び感光体（Ｂ−１）〜（Ｂ−２）の構成を示す。表２中、ＣＧＭ、ＨＴＭ、及びＥＴＭは、それぞれ電荷発生剤、正孔輸送剤、及び電子輸送剤を示す。表２中、欄「ＣＧＭ」のｘ−Ｈ2Ｐｃ及びＹ−ＴｉＯＰｃは、それぞれ、化合物（Ｃ−１、Ｘ型無金属フタロシアニン）及び化合物（Ｃ−２、Ｙ型チタニルフタロシアニン）を示す。欄「ＨＴＭ」のＨ−１は化合物（Ｈ−１）を示す。ＥＴＭ欄の１−１〜１−４及びＥ−１は、それぞれジイミド化合物（１−１）〜（１−４）及び化合物（Ｅ−１）を示す。【０１２４】
＜３．感光体の性能評価＞
＜３−１．単層型感光体の電気特性の評価＞
製造した単層型感光体（Ａ−１）〜（Ａ−８）及び単層型感光体（Ｂ−１）〜（Ｂ−２）の各々に対して、電気特性を評価した。電気特性の評価は、温度２３℃及び湿度６０％ＲＨの環境下で行った。まず、ドラム感度試験機（ジェンテック株式会社製）を用いて、単層型感光体の表面を正極性に帯電させた。帯電条件を、単層層型感光体の回転数３１ｒｐｍ及び単層型感光体への流れ込み電流＋８μＡに設定した。帯電直後の単層型感光体の表面電位を＋７００Ｖに設定した。次いで、バンドパスフィルターを用いて、ハロゲンランプの白色光から単色光（波長７８０ｎｍ、半値幅２０ｎｍ、光エネルギー１．５μＪ／ｃｍ2）を取り出した。取り出された単色光を、単層型感光体の表面に照射した。照射が終了してから０．５秒経過した時の単層型感光体の表面電位を測定した。測定された表面電位を、感度電位（ＶL、単位Ｖ）とした。測定された単層型感光体の感度電位（ＶL）を、表２に示す。なお、感度電位（ＶL）の絶対値が小さいほど、単層型感光体の電気特性が優れていることを示す。【０１２５】
【表２】
2017169174.tif 000022
【０１２６】
表２に示すように、感光体（Ａ−１）〜（Ａ−８）では、感光層は電子輸送剤としてジイミド化合物（１−１）〜（１−４）の何れか１種を含有していた。これらジイミド化合物（１−１）〜（１−４）は、一般式（１）に包含される化合物であった。また、感光体（Ａ−１）〜（Ａ−８）では、感度電位が＋１０１Ｖ以上＋１０８Ｖ以下であった。【０１２７】
表２に示すように、感光体（Ｂ−１）〜（Ｂ−２）では、感光層は、電子輸送剤として化合物（Ｅ−１）を含有していた。化合物（Ｅ−１）は、一般式（１）に包含される化合物ではなかった。また、感光体（Ｂ−１）〜（Ｂ−２）では、感度電位が＋１３０Ｖ以上＋１３５Ｖ以下であった。【０１２８】
感光体（Ａ−１）〜（Ａ−８）は、感光体（Ｂ−１）〜（Ｂ−２）に比べ、電気特性に優れることが明らかである。【０１２９】
以上から、一般式（１）で表されるジイミド化合物を含有する感光層を備える感光体は、電気特性に優れることが明らかである。【０１３０】
＜３−２．感光体の結晶化抑制の評価＞
製造した単層型感光体（Ａ−１）〜（Ａ−８）及び単層型感光体（Ｂ−１）〜（Ｂ−２）の表面を目視で観察した。【０１３１】
感光体（Ａ−１）〜（Ａ−８）では、感光体の表面に結晶化は観察されなかった。一方、感光体（Ｂ−１）〜（Ｂ−２）では、感光体の表面に結晶化が若干観察された。以上から、一般式（１）で表されるジイミド化合物を含有する感光層を備える感光体は、結晶化が抑制されることが示された。
【産業上の利用可能性】
【０１３２】
本発明に係る感光体は、画像形成装置に利用することがきる。
【図１Ａ】
2017169174.tif 000031
【図１Ｂ】
2017169174.tif 000032
【図１Ｃ】
2017169174.tif 000033
【図２Ａ】
2017169174.tif 000034
【図２Ｂ】
2017169174.tif 000035
【図２Ｃ】
2017169174.tif 000036
【国際調査報告】
2017169174.tif 000037
2017169174.tif 000038
2017169174.tif 000039
2017169174.tif 000040